본 발명은, 단극성의 전기펄스의 인가에 따라서 흐르는 전류에 의해 안정적으로 스위칭 동작시키는 것이 가능한 구성의 자기저항소자와, 그 자기저항소자를 이용한 비휘발성 반도체 기억장치를 제공한다. 수직으로 자화되는 제1의 자성체(22)와, 절연층(21)과, 수직으로 자화되는 제2의 자성체(200)를 순차 적층하여 구성된 자기터널 접합부(13)를 구비하는 자기저항소자(1-1)이다. 제2의 자성체(200)는, 절연층(21) 측의 계면으로부터 강자성층과, 희토류 전이금속 합금층을 순차 적층한 구성을 가진다. 자기터널 접합부(13)에 흐르는 전류에 근거한 발열에 의해 제2의 자성체(200)를 가열하는 열어시스트층(28-1)을 더 설치하고, 제2의 자성체(200)의 가열에 의해 제2의 자성체(200)의 자화방향을 반전시킨다. 비휘발성 반도체 기억장치(10-1)는, 자기저항소자(1-1)와, 그것에 직렬로 접속된 스위칭 소자와, 자기저항소자(1-1)에 기입 전류를 흐르게 함으로써 기록 및 소거를 실행하는 정보 재기록수단과, 자기저항소자(1-1)를 흐르는 전류량으로부터 기억된 정보를 판독하는 판독 수단을 구비한다.
주어진 문장을 읽고 간략하게 요약해주세요.

문장: 
[ 발명의 명칭 ]
자기저항소자 및 이를 이용한 비휘발성 반도체 기억장치MAGNETORESISTIVE ELEMENT AND NON-VOLATILE SEMICONDUCTOR MEMORY DEVICE USING SAME
[ 기술분야 ]
본 발명은, 자기 메모리(ＭＲＡＭ)의 중심부분을 형성하는 자기저항소자, 및 그 자기저항소자를 이용한 비휘발성 반도체 기억장치에 관한 것이다.
[ 배경기술 ]
최근, 플래시 메모리로 대표되는 비휘발성 반도체 기억장치의 대용량화는 현저하며, 수백 G바이트의 용량을 가지는 제품의 발매가 발표되기에 이르고 있다.  비휘발성 반도체 기억장치는, 특히 ＵＳＢ메모리 및 휴대전화용의 스토리지(storage)로서의 상품가치가 증대하고 있다.  또한, 이 비휘발성 반도체장치는, 내(耐)진동성, 고(高)신뢰성, 및 저(低)소비전력이라고 하는 고체소자 메모리만의 원리적인 우위성을 이용하며, 음악용 및 화상용의 휴대형 혹은 가반형(portable type) 전자기기용 스토리지 디바이스로서 주류가 되고 있다.한편, 상기의 스토리지를 지향한 응용과는 달리, 정보기기의 메인메모리로서 현재 사용되고 있는 ＤＲＡＭ에 비휘발성을 부여함으로써, 사용시에는 순식간에 기동하고, 대기시에는 소비 전력을 제한없이 0으로 하는 컴퓨터, 소위 「인스턴트·온·컴퓨터(instant-on computer)」의 실현을 향한 연구도 활발하게 행해지고 있다. 이것을 실현하기 위해서는, ＤＲＡＭ으로서 요구되는 기술사양인, (1)스위칭 속도가 50ns 미만, (2)재기록 회수(rewrite quantity)가 1016을 초과한다,라고 하는 요구를 만족하며, 또한 비휘발성을 구비하는 메모리가 필요하다고 한다. 이러한 차세대의 비휘발성 반도체 기억장치의 후보로서, 강유전체 메모리(ＦｅＲＡＭ), 자기 메모리(ＭＲＡＭ), 상(相)변화 메모리(ＰＲＡＭ) 등의 각종의 원리에 근거한 비휘발성 메모리 소자의 연구 개발이 행해지고 있다. 이러한 종류의 비휘발성 메모리 중에서도, 상기의 ＤＲＡＭ을 대체하기 위한 상기 기술사양을 충족시키는 후보로서, ＭＲＡＭ이 유망하다고 보여지고 있다. 한편, 상기 기술사양으로 예를 든 재기록 회수(003e#1016)는, 30ns로 10년간의 액세스를 계속할 경우의 액세스 회수에 근거해서 상정되어 있는 수치이다. 그러나, 메모리가 비휘발성인 경우에는 리프레시 사이클(refresh cycle)이 불필요하기 때문에, 이 정도의 회수를 필요로 하지 않는 경우가 있다. ＭＲＡＭ은, 시작 레벨(prototype level)에는 있지만, 1012 이상의 재기록 회수를 달성하고 있으며, 그 스위칭 속도도 고속(003c#10ns)이기 때문에, 다른 비휘발성 반도체 기억장치의 후보가 되는 기술과 비교하여, 실현성이 특히 높다고 보여진다. 이 ＭＲＡＭ의 문제점은, 셀 면적이 크고 기입 에너지(write energy)가 크다는 것이다.  현재 상품화되어 있는 소용량(4Ｍｂｉｔ정도)의 ＭＲＡＭ은, 전류자장 (current produced magnetic field) 재기록형이기 때문에, 그 셀 면적이 20~30F2(F는 제조 프로세스의 최소 가공 치수)이상으로 너무 지나치게 크고, 이 때문에, ＤＲＡＭ의 치환 수단으로서는 현실적이지 않다. 이에 대하여, 2개의 브레이크쓰루(breakthrough)가 되는 기술이 상황을 바꾸고 있다. 하나는 ＭｇＯ 터널절연막을 이용한 ＭＴＪ(자기터널접합)이며, 이 ＭＴＪ에 따르면, 200% 이상의 자기저항이 용이하게 얻어진다(예컨대, 비특허문헌 1 참조). 또 하나는 전류주입 자화반전 방식(스핀전달토크 방식(spin transfer torque method), 이하, ＳＴＴ 방식이라고 약칭한다)이다. 이 ＳＴＴ 방식에 따르면, 전류자장 재기록 방식에 있어서는 치명적인 미세 셀에서의 반전 자장 증대를 회피하는 것이 가능하므로, 스케일링(scaling)에 의한 기입 에너지를 저감할 수 있다.  이 ＳＴＴ 방식에 의해, 이상적으로는 1트랜지스터-1ＭＴＪ가 가능하게 되므로, 셀 면적은 ＤＲＡＭ과 동등(6~8F2)하게 된다고 상정된다(예컨대, 특허문헌 1, 비특허문헌 2 참조).여기에서, 상술한 종래에 의한 ＭＲＡＭ의 동작에 대해서, 도 11을 이용해서 간단히 설명한다. 도 11은, 자기저항소자(1')를 포함하는 부분을 나타내는 기억장치(10')의 확대 단면도이다. 한편, 도 11에 나타내는 기억장치(10')는 특허문헌 1에 기재되어 있는 것과 동등한 동작을 실행하는 것이다.자기저항소자(1')는, 자기터널접합(ＭＴＪ)부(13)를 가지며, 이 ＭＴＪ부(13)를 하부전극(14)과 상부전극(12)에 의해 끼우도록 하여 구성되어 있다. ＭＴＪ부(13)는 아래(하부전극(14) 측)로부터, 핀층(22)(제1의 자성체), 절연층(21), 기억층(20)(제2의 자성체) 및 상부전극(12)의 순서대로 적층된 구조이다.  핀층(22) 및 기억층(20)은 수직자화막으로 형성되어 있다. 하부전극(14)은, 실리콘 기판(15) 내에 형성된 드레인 영역(24) 위에 배치되며, 또한 실리콘 기판(15) 내에는, 드레인 영역(24)과 거리를 두고 소스 영역(25)이 형성된다. 드레인 영역(24)과 소스 영역(25)의 상부에는, 이들과 절연되어 게이트선(16)이 형성되고, 이 드레인 영역(24), 소스 영역(25), 및 게이트선(16)에 의해 ＭＯＳ-ＦＥＴ이 구성된다. 더욱이, 소스 영역(25) 위에는, 콘택트부(17)와 워드부(18)가 순서대로 적층되며, 워드선(18)은 도시하지 않은 제어 회로에 접속된다.  또 상부전극(12)은, 비트선(11)에 접속되며, 비트선(11)도 도시하지 않은 제어 회로에 접속된다. 비트선(11)과 워드선(18)은, 층간 절연막(23)에 의해 서로 절연되어 있다.그 다음에, 종래의 자기저항소자(1')의 동작 원리에 대해서, 도 12를 이용하여 설명한다. 도 12는, 도 11에 있어서의 ＭＴＪ부(13)의 확대도이다.도 12와 같이 구성된 자기저항소자(1')에 있어서는, 핀층(22)에 대한 기억층(20)의 상대적인 자화방향에 따라서, 저항치가 변화된다(ＴＭＲ효과).  구체적으로는, 기억층(20)의 자화방향이 핀층(22)에 대하여 역방향(도 12(a)의 상태)이면, 절연층(21)은 고저항 상태가 되는 한편, 기억층(20)의 자화방향이 핀층(22)에 대하여 같은 방향(도 12(b)의 상태)이면, 절연층(21)은 저저항 상태가 된다. 이것을 이용해서 고저항 상태를 "0", 저저항 상태를 "1"에 대응시키고, 기억층(20)의 자화상태(데이터)를 저항치로서 판독한다. 이것이 판독 원리이다.기입(write)에 관해서는, 도 12와 같이, 기억층(20) -003e# 핀층(22)이라고 하는 방향의 전류(103)를 흐르게 함으로써, 기억층(20)이 고저항 상태로부터 저저항 상태로 변화된다.  또한, 저저항 상태에 있는 기억층(20)으로 역방향의 전류를 흘리면, 상기 층(20)이 저저항 상태로부터 고저항 상태로 변화된다. 이것이 기입 원리이다(비특허문헌 2 참조).  이상과 같이 하여, 기억장치(10')는, 자기저항소자(1')를 대응하는 ＭＯＳ-ＦＥＴ에 의해 선택하고, 그 자기저항소자(1')에 기억한 정보를 판독하는 동시에, 그 자기저항소자(1')에 정보를 기입한다. 한편, 플래시 메모리와 동등한 작은 셀 면적(~4F2)을 목표로 한 1다이오드-1ＭＴＪ의 제안도 되어 있다(예컨대, 특허문헌 2 참조). 더욱이, 자화방향이 적층방향으로 기본적으로 고정되어 있는 구동층을 설치한 소자에서는, 전류의 극성이 한 방향만이 되도록 함으로써, 트랜지스터를 2종류로부터 1종류로 줄여서 회로의 간소화를 도모하고, 그것에 의해 얻어진 1트랜지스터-1ＭＴＪ라고 하는 회로 구성에 의해, ＤＲＡＭ의 셀 사이즈와 동등한 셀 사이즈를 실현한다고 하는 제안도 되어 있다(예컨대, 특허문헌 3 참조).
[ 선행기술문헌 ]

[ 특허문헌 ]
일본 특허공개공보 2008-28362호 일본 특허공개공보 2004-179483호일본 특허공개공보 2006-128579호
[ 비특허문헌 ]
D.D. Djayaprawira 외, "230% room-temperature magnetoresistance in CoFeB/MgO/CoFeB magnetic tunnel junctions", Applied Physics Letters, Vol. 86,092502,2005년 J. Hayakawa 외, "Current-induced magnetization switching in MgO barrier based magnetic tunnel junctions with CoFeB/Ru/CoFeB systhetic ferromagnetic free layer", Japanese Journal of Applied Physics, vol. 45,   L1057-L1060,2006 년 D. H. Lee 외, "Increase of temperature due to Joule heating during current-induced magnetization switching of an MgO-based magnetic tunnel junction", Applied Physics Letters, Vol. 92,233502,2008년 
[ 발명의 개요 ]

[ 해결하려는 과제 ]
그렇지만, 상기 1 다이오드-1ＭＴＪ의 제안은, 다이오드를 통한 순방향 바이어스와 역방향 바이어스 하에서의 전류에 의해 스위칭을 행하는 것을 의미하며, 또는 보다 구체적으로, 순방향 바이어스에 있어서의 전류(순방향 전류)와 역방향 바이어스에 있어서의 리크 전류에 의해 스위칭을 행하는 것을 의미하므로, 전극의 극성에 따라 스위칭을 행한다고 하는 원리에 변함은 없다. 본래, 다이오드는, 기록, 소거, 및 판독 동작에 있어서 ＭＴＪ의 선택을 외란없이(without disturbance) 실행하기 위해서 형성된다. 이 때문에, 리크 전류는, 역방향뿐만 아니라 순방향으로도 흐른다.  따라서, 역방향 바이어스에 있어서의 리크 전류에 의한 스위칭을 동작 원리로 하는 상기 제안에서는, 그 스위칭에 이용되는 정도의 값의 전류가, 순방향 바이어스일 때의 저전압 시에 있어서도 흐르며, 디스터브(disturbance)를 방지하는 효과가 불충분하게 된다. 즉, 역방향 바이어스 하에서의 리크 전류에 의한 스위칭을 행할 경우, 순방향 바이어스일 때의 저전압 시에 있어서도 전류가 흐르기 때문에, 소자 선택 스위치가 없는 단순 매트릭스형 메모리(simple matrix type memory)와 동일한 종류의 디스터브의 문제가 발생하며, 고집적화 소자의 실현은 불가능하게 된다. 이와 같이, 최소 셀 면적(4F2)을 가지는 1다이오드-1ＭＴＪ를 이용하는 크로스포인트형(cross-point type) 메모리를 실현하기 위해서는, 전류의 극성에 따른 스위칭을 동작 원리로 하는 지금까지의 ＳＴＴ 방식을 채용할 수는 없다.또한, 특허문헌 2에 기재된, 자화방향이 적층방향으로 기본적으로 고정되어 있는 구동층을 설치한 소자를 이용하는 1트랜지스터-1ＭＴＪ회로의 제안은, 구동층으로부터 프리층에 대한 스핀 주입에 의해 스핀프리세션(spin precession)을 유기(誘起)하여 스위칭을 행하는 방식이다. 그러나, 구동층으로부터의 스핀 주입에 의해 스핀프리세션을 유기하는 원리에서는, 프리층(기억층)과 핀층(자화고정층, magnetization fixed layer)의 방향(평행 또는 반(反)평행)이 어느 한쪽으로 편향되기 쉽다고 하는 문제가 있다.  더욱이, 핀층(자화고정층)의 자화 방향이 바뀌는 것에 대한 우려도 있기 때문에, ＤＲＡＭ과 동등한 재기록 회수를 실현하는데에도, 신뢰성이 저하한다고 하는 문제가 발생한다. 이 때문에, 전류의 극성이 오직 하나라고 하는 조건하에서 스위칭을 실행한다고 하는 1트랜지스터-1ＭＴＪ회로는, 그 실현이 곤란하다.본 발명은, 상기 문제점을 감안하여 이루어진 것으로서, 그 목적은, 단극성(unipolar)의 전기 펄스의 인가에 따라 흐르는 전류에 의해 안정적으로 스위칭 동작시킬 수 있는 구성의 자기저항소자와, 그 자기저항소자를 이용한 비휘발성 반도체 기억장치를 제공하는 것에 있다.
[ 과제의 해결 수단 ]
본원의 발명자들은, 자기저항소자에 있어서의 전류자화반전(ＳＴＴ) 방식의 동작 원리로 돌아와서 상기 과제를 검토한 결과, 이하에 나타내는 자기저항소자 및 그 자기저항소자를 이용한 비휘발성 반도체 기억장치의 발명에 도달하였다. 즉, 본 발명에 관한 제1의 자기저항소자는, 수직으로 자화(磁化)되는 제1의 자성체와, 절연층과, 수직으로 자화되는 제2의 자성체를 순차 적층하여 구성된 자기터널 접합부(magnetic tunnel junction portion)를 구비하는 자기저항소자로서, 상기 제2의 자성체는, 상기 절연층측의 계면으로부터 강자성층과, 희토류 전이금속 합금층을 순차 적층한 구성을 가지고, 상기 자기터널 접합부로 흐르는 전류에 근거한 발열에 의해 상기 제2의 자성체를 가열하는 열어시스트층(heat assist layer)을 더 설치한다. 상기 열어시스트층은, 상기 열어시스트층의 온도가 상기 열어시스트층의 전이온도를 초과하였을 때에 상기 열어시스트층의 저항율을 2배 이상으로 증가시키는 금속 절연체 전이재료이고, 상기 전이온도는 실온으로부터 희토류 전이금속 합금층의 보상온도까지의 범위 내이다.  상기 제2의 자성체의 가열에 의해 상기 제2의 자성체의 자화방향이 반전된다.  또한, 본 발명에 관한 또다른 제1 자기저항소자는, 상기 열어시스트층의 온도가 실온으로부터 희토류 전이금속 합금층의 전이온도까지의 범위 내이고, 상기 열어시스트층의 저항 온도계수는 양이며, 상기 희토류 전이금속 합금층의 보상온도는 실온 이상이다.상기 구성에 있어서, 데이터를 자화방향으로서 기록하는 제2의 자성체는, 기입(writing) 시에 열어시스트층에 의해 가열되어, 그 자화방향을 변화시킨다. 열어시스트층에 의해 가열된 제2의 자성체의 온도를 통해서 제2의 자성체의 자화방향을 제어함으로써, 단극성의 전기 펄스에 의한 스위칭 동작이 가능하게 된다.본 발명에 관한 제2의 자기저항소자는, 수직으로 자화되는 제1의 자성체와, 절연층과, 수직으로 자화되는 제2의 자성체를 순차 적층하여 구성된 자기터널 접합부를 구비하는 자기저항소자로서, 상기 제1의 자성체는, 상기 절연층측의 계면으로부터 강자성층과, 희토류 전이금속 합금층을 순차 적층한 구성을 가지고, 상기 자기터널 접합부로 흐르는 전류에 근거한 발열에 의해 상기 제1의 자성체를 가열하는 열어시스트층이 더 설치된다. 상기 열어시스트층은, 상기 열어시스트층의 온도가 상기 열어시스트층의 전이온도를 초과하였을 때에 상기 열어시스트층의 저항율을 2배 이상으로 증가시키는 금속 절연체 전이재료이고, 상기 전이온도는 실온으로부터 희토류 전이금속 합금층의 보상온도까지의 범위 내이다.  상기 제1의 자성체의 가열에 의해 상기 제1의 자성체의 자화방향이 반전된다.  또한, 본 발명에 관한 또다른 제2 자기저항소자는, 상기 열어시스트층의 온도가 실온으로부터 희토류 전이금속 합금층의 전이온도까지의 범위 내이고, 상기 열어시스트층의 저항 온도계수는 양이며, 상기 희토류 전이금속 합금층의 보상온도는 실온 이상이다.상기 구성에 있어서, 제1의 자성체는, 기입 시에 열어시스트층에 의해 가열되어, 보상온도의 전후에서 그 자화방향을 변화시킨다. 열어시스트층에 의해 가열된 제1의 자성체의 온도를 통해서 제1의 자성체의 자화방향을 제어함으로써, 단극성의 전기 펄스에 의한 스위칭 동작이 가능하게 된다.본 발명에 관한 비휘발성 반도체 기억장치는, 상기한 자기저항소자와, 상기 자기저항소자에 직렬로 접속한 스위칭 소자와, 상기 자기저항소자로 기입 전류를 흘려보냄으로써 기록 및 소거를 실행하는 정보 재기록수단과, 상기 자기저항소자를 흐르는 전류량으로부터 기억된 정보를 판독하는 판독 수단을 구비하는 것을 특징으로 한다.상기의 비휘발성 반도체 기억장치에 따르면, 단극성의 전기 펄스에 의해, 스위칭을 실행하는 것이 가능하게 되기 때문에, 1 다이오드와 1 ＭＴＪ로 형성된 4F2사이즈의 메모리셀을 구성하는 것이 가능하다. 이것에 의해, 고집적이면서 고성능인 비휘발성 반도체 기억장치를 낮은 가격으로 제공할 수 있다.
[ 발명의 효과 ]
본 발명에 따르면, 단극성의 전기 펄스에 근거하는 기입 전류에 의해, 안정된 스위칭 동작을 행할 수 있는 자기저항소자를 제공할 수 있다.  또한, 본 발명에 따르면, 상기 자기저항소자를 이용한 소형이며 신뢰성이 높은 비휘발성 반도체 기억장치를 제공할 수 있다.
[ 도면의 간단한 설명 ]
도 1은, 본 발명의 제1의 실시형태에 의한 자기저항소자의 구성을 나타내는 단면도이다.도 2는, 제1의 실시형태에 의한 자기저항소자의 자화-온도 특성을 나타내는 그래프이다.도 3은, 제1의 실시형태에 의한 자기저항소자의 동작 원리를 나타내는 모식도이다.도 4는, 제2의 실시형태에 의한 자기저항소자의 동작 원리를 나타내는 모식도이다.도 5a는, 제1의 실시형태에 의한 자기저항소자의 제1의 제작 과정을 나타내는 단면도이다.도 5b는, 제1의 실시형태에 의한 자기저항소자의 제2의 제작 과정을 나타내는 단면도이다.도 5c는, 제1의 실시형태에 의한 자기저항소자의 제3의 제작 과정을 나타내는 단면도이다.도 5d는, 제1의 실시형태에 의한 자기저항소자의 제4의 제작 과정을 나타내는 단면도이다.도 5e는, 제1의 실시형태에 의한 자기저항소자의 제5의 제작 과정을 나타내는 단면도이다.도 5f는, 제1의 실시형태에 의한 자기저항소자의 제6의 제작 과정을 나타내는 단면도이다.도 5g는, 제1의 실시형태에 의한 자기저항소자의 제7의 제작 과정을 나타내는 단면도이다.도 6은, 본 발명의 제2의 실시형태에 의한 자기저항소자의 구성을 나타내는 단면도이다.도 7은, 금속절연체 전이재료(metal-insulator transition material)에 있어서의 저항율(resistivity)의 변화를 나타낸 그래프이다.도 8은, 제3의 실시형태에 의한 자기저항소자의 동작을 설명하는 그래프이다.도 9는, 도 1 및 도 6에 나타내는 자기저항소자를 이용한 메모리셀을 나타내는 모식도이다.도 10은, 메모리셀을 배열하여 형성된 크로스포인트형 메모리셀 어레이를 포함하는 비휘발성 반도체 기억장치를 나타내는 모식도이다.도 11은, 종래 기술에 의한 자기저항소자의 구성예를 나타내는 단면도이다.도 12는, 종래 기술에 의한 자기저항소자의 동작 원리를 나타내는 모식도이다.
[ 발명을 실시하기 위한 구체적인 내용 ]
이하, 본 발명에 관한 자기저항소자, 및 그 자기저항소자를 이용한 기억장치의 실시형태를 도면에 근거해서 설명한다.제1의 실시형태도 1은, 본 발명에 관한 자기저항소자(1-1)의 배치 부분을 나타내는 기억장치(10-1)의 부분 확대 단면도이다.  도 1에 있어서는, 도 11에 나타내는 구성 요소와 동일한 요소에 동일한 부호를 붙이고, 그 설명을 생략한다. 제1의 실시형태에 있어서의 자기저항소자(1-1)는, 도 11에 나타내는 자기저항소자(1)의 기억층(20)에 대신해서 기억층(200)(제2의 자성체)을 사용한 점과, 기억층(200) 상에 열어시스트층(28-1)을 적층한 점에 있어서 상기 종래의 자기저항소자(1)와 구성이 다르다. 본 실시형태에 있어서, 기억층(200) 및 핀층(22)은 각각 수직자화막으로 형성되어 있다.상기 기억층(200)은, 절연층(21) 측의 계면으로부터 순차 적층한 강자성층(도시 생략)과 희토류 전이금속 합금층(도시 생략)에 의해 구성된다. 상기 강자성층은, Ｎ형 페리자성체(ferrimagnetic body)에 의해 형성된다.한편, 상기 열어시스트층(28-1)은, 후술하는 바와 같이, 통상의 저항 재료에 의해 형성되어 있다. 이 열어시스트층(28-1)은, 기억층(200) 측에 있어서의 절연층(21) 측의 계면과는 반대인 측의 계면에 접하는 형태로 배치되어 있다.이 자기저항소자(1-1)의 판독에 관한 동작 원리는 종래의 자기저항소자의 그것과 같으므로, 그 설명을 생략한다.그 다음에, 이와 같이 구성된 자기저항소자(1-1)에 의해, 단극성 전기 펄스를 이용한 기입 동작이 가능하게 되는 원리에 대해서 설명한다. 본 실시형태에 있어서는, 이미 서술한 바와 같이, 기억층(200)에 있어서의 강자성층으로서 Ｎ형 페리자성체를 사용하고 있다. Ｎ형 페리자성체는, 도 2에 나타내는 바와 같은 자화-온도 특성을 가진다. 중요한 점은, 어떤 온도(보상 온도(Ｔｃｏｍｐ))를 초과하면, 기억층(200)의 자화방향이 반전된다고 하는 점이다. 여기에서는, 기억층(200)의 보상온도는 약 110℃로 한다. 이 보상온도는, 기억층(200)에서의 상기 희토류 전이금속 합금층에 있어서의 희토류 원소 및 전이금속 원소의 조성비를 조정함으로써, 간단히 설정할 수 있다. 이것이, 기억층(200)에 희토류 전이금속 합금을 이용하는 이유의 하나이기도 하다.고저항 상태로부터 저저항 상태로의 기입 동작에 대해서는, 종래의 자기저항소자와 같은 전류주입 자화반전(ＳＴＴ) 동작을 실행한다. 다시 말해, 도 11에 나타낸 바와 같이, 종래의 자기저항소자에서는, 기억층(20)(제2의 자성체)으로부터 핀층(22)(제1의 자성체)을 향하는 전류(103)를 흐르게 함으로써, 기억층(20)은 고저항 상태(도 12(a))로부터 저저항 상태(도 12(b))로 변화된다. 본 실시형태에 있어서의 기억층(200)에 있어서도 동일한 전류를 흘려보냄으로써, 고저항 상태로부터 저저항 상태로 변화시킬 수 있다.이하, 저저항 상태로부터 고저항 상태로의 기입 동작에 대해서, 도 3을 이용하여 설명한다. 도 3에 있어서, 화살표(102 및 102A)는 자화의 방향을 나타낸다. 한편, 도 3에 있어서는, 도 1에 나타내는 열어시스트층(28-1)이 생략되어 있다.우선, 기입 전류가 흐르면, 열어시스트층(28-1)의 저항(∼4kΩ)에 의해 쥴 열(Joule heat)이 발생하고, 열어시스트층(28-1)으로부터 기억층(200)으로 열이 전달되며, 기억층(200)이 가열된다(도 3(a)). 이 가열에 의해, 기억층(200)의 온도가 보상온도(Ｔｃｏｍｐ)를 초과하면, 기억층(200)의 실질 자화(net magnetization)는 반전된다(도 3(b)). 이 상태로 ＳＴＴ 동작을 행함으로써, 기억층(200)은 이 시점에서의 자화방향을 핀층과 동일한 방향을 향하는 토크를 받으며, 자화반전한다(도 3(c)). 기입 전류의 공급이 정지하면 기억층(200)의 온도가 저하하고, 보상온도(Ｔｃｏｍｐ)미만이 되면 반전된 자화는 원래 상태로 돌아간다. 이 때문에, 기억층(200)과 핀층(22)의 자화방향은 역방향이 되며, 저저항 상태로부터 고저항 상태로의 기입 동작이 완료한다(도 3(d)).여기에서, 기억층(200)(제2의 자성체)에 있어서의 희토류 전이금속 합금층의 재료로서는, 예컨대, ＴｂＣｏ, ＧｄＣｏ, ＧｄＦｅＣｏ 및 ＴｂＦｅＣｏ 등이 바람직하게 사용되고, 또한 기억층(200)에 있어서의 강자성층의 재료로서는, 예컨대, Ｆｅ, ＦｅＣｏ, 및 ＦｅＣｏＢ 등의 스핀 편극 재료(spin-polarized material)가 바람직하게 사용된다. 희토류 전이금속 합금층은, 상술한 바와 같이, 그 조성에 의해 보상온도를 용이하게 조정할 수 있기 때문에, 상기 동작을 실현하기 쉽고, 또한 큰 수직 자기이방성 에너지(105~106ｅｒｇ/ｃｃ)를 가지기 때문에, 데이터를 장기간 기억할 수 있다.상기 강자성층의 재료로서 사용되는 스핀 편극 재료는, 다음 2종류의 합금을 나타내는 것으로 한다.(1)스핀 편극율(spin-polarization rate)이 높은 재료(예컨대, 호이슬러 합금(Heusler alloy) 등의 하프 메탈) (2)예컨대, Ｆｅ, ＦｅＣｏ, 및 ＦｅＣｏＢ 등과 같이, △1 밴드에 관해서 스핀이 완전히 편극되어 있는 자성체.스핀 편극율이 그다지 높지 않은 (2)의 자성체를 스핀 편극 재료에 포함시킨 이유는, 다음과 같다. 즉, (2)의 자성체(Ｆｅ, ＦｅＣｏ, 및 ＦｅＣｏＢ 등)은 적층방향에 대하여 4회 대칭성(four-fold symmetry)을 가지는 절연층(예컨대, ＭｇＯ로 형성된 절연층)과 조합하여 스핀 터널 접합(spin tunnel junction)을 구성한 경우에, 상기 절연층이 △1 밴드 전도 전자(conduction electrons)를 선택적으로 투과하도록 작용하며, 실효적인 스핀 편극율을 높일 수 있기 때문이다. 이러한 종류의 ＦｅＣｏ 등을 이용한 구성으로 있어서는, 조건을 최적화함으로써, 1000% 정도의 자기저항비가 얻어지는 것이, 이론적으로도 실험적으로도 명백하게 되어 있다.한편, 열어시스트층(28-1)에 대해서는, 1kΩ~50kΩ 정도의 저항치를 갖게 하는 것이 바람직하다. ＭＲＡＭ에 있어서의 ＳＴＴ 방식의 기입 전류는, 0.5~1×106A/ｃｍ2 정도이기 때문에, 열어시스트층(28-1)의 저항치가 50kΩ을 초과하면 소자온도가 500℃를 초과해버려, 소자붕괴의 위험이 있다. 또한, 열어시스트층(28-1)의 저항치가 수백Ω 정도이면 온도상승이 감소하여(수℃), 상술한 동작이 어렵게 된다. 따라서, 열어시스트층(28-1)의 저항치는, 1kΩ~50kΩ의 범위가 좋다. 그리고, 제작 프로세스를 고려하면, 열어시스트층(28-1)은 얇은 쪽이 바람직하다(10~20ｎｍ). 이상으로부터, 열어시스트층(28-1)으로서는, 0.01Ω㎝~10Ω㎝의 저항율을 가지는 재료가 적합하다. 이러한 종류의 재료로서는, 예컨대, ＴａＮｘ, ＴａＯｘ, 및 ＴｉＯｘ 등이 포함된다.그 다음에, 제1의 실시형태에 관한 자기저항소자의 제작 방법을 도 5a~도 5g을 참조해서 설명한다.우선, 통상의 ＣＭＯＳ 프로세스에 의해, 실리콘 기판(15) 위에, 드레인 영역(24), 소스 영역(25), 게이트선(16), 콘택트부(contact portion, 17), 워드선(18), 하부전극(14) 및 절연체(23A)를 형성한다(도 5a).그 다음에, 도 5b에 나타낸 바와 같이, 마그네트론 스퍼터법에 의해, 핀층(22)(두께 5ｎｍ의 Ｔｂ16Ｆｅ59Ｃｏ25, 두께 1ｎｍ의 Ｆｅ10Ｃｏ90), 절연층(21)(두께 0.7ｎｍ의 ＭｇＯ) 및 기억층(200)(두께 1ｎｍ의 Ｆｅ10Ｃｏ90, 두께 2ｎｍ의 Ｇｄ22Ｃｏ78)을 적층한 후, 반응성 스퍼터법으로 열어시스트층(28-1)(두께 20ｎｍ의 ＴａＮ)을 제막(製膜)하고, 최후에 상부전극(12)(두께 2ｎｍ의 Ｔａ/두께 5ｎｍ의 Ｒｕ)을 마그네트론 스퍼터법에 의해 제막한다.다음으로, 포토리소그래피에 의해, 레지스트(51)를 지름 100ｎｍ정도의 원형형상으로 노광 및 현상한다. 다음에, 도 5c에 나타낸 바와 같이, 이온에칭(ion etching)에 의해 레지스트부 이외의 스퍼터막을 깎아낸다. 이 레지스트를 용매, 애싱(ashing) 등으로 제거한 후, 층간 절연막(23B)(두께 60ｎｍ의 ＳｉＯ2)을 제막한다(도 5d). 그 후, 포토리소그래피에 의해 상부전극(12)의 상부에 콘택트홀(52)을 형성한다(도 5e, 도 5f). 이어서, 비트선(11)을 형성한다(도 5g). 이상과 같이 하여 본 발명의 제1의 실시형태에 있어서의 자기 메모리를 제작할 수 있다. 한편, 열어시스트층(28-1)으로부터의 산소 확산을 억제하고, 보다 장시간의 안정 동작을 시킬 목적으로, 기억층(200)과 열어시스트층(28-1) 사이에 수ｎｍ의 산화 보호층(예컨대, Ｔａ층, Ｒｕ층 등)을 제막해도 좋다.그 다음에, 본 실시형태에 관한 자기저항소자(1-1)의 구체적인 동작에 대해서 설명한다.기억층(200)에 이용한 Ｇｄ22Ｃｏ78의 보상온도(Ｔｃｏｍｐ)는, 110℃ 부근이다. 따라서, 소자의 사이즈(직경)를 100ｎｍ, 열어시스트층(28-1)의 저항치를 4kΩ, 전류밀도를 8×105A/ｃｍ2, 기입 전류 펄스폭을 10ｎｓ로 하며, 또한 열어시스트층(28-1)에서 발생한 쥴 열 중, 대략 절반이 소자의 온도상승에 기여하는 것으로 근사하면, 소자(1-1)의 온도는 약110℃ 상승하고, 따라서, 실온(room-temperature)을 20℃로 하면, 실제의 소자온도가 130℃가 된다. 이것은 보상온도(Ｔｃｏｍｐ) 이상이기 때문에, 상기의 저저항 상태로부터 고저항 상태로의 기입 동작이 실현된다. 또한, 전류밀도가 6.6×105A/ｃｍ2이면, 온도상승은 75℃ 정도이며, 소자온도는 95℃가 되어, 보상온도(Ｔｃｏｍｐ) 미만이기 때문에, 고저항 상태로부터 저저항 상태로의 기입 동작이 실현된다. 이와 같이, 기입 전류 펄스의 크기에 따라서, 저저항 상태와 고저항 상태의 양쪽의 상태를 동일한 극성의 전류에 의해 기입하는 것이 가능하게 된다.제2의 실시형태본 발명에 있어서의 제2의 실시형태에 대해서 도 6을 참조해서 설명한다. 제2의 실시형태에 관한 자기저항소자(1-2)는, 도 1에 나타낸 제1의 실시형태에 있어서의 핀층(22)(제1의 자성체)을 핀층(220)으로 치환한 점과, 제1의 실시형태에 있어서의 열어시스트층(28-1)에 대신해서 열어시스트층(28-2)을 설치한 점과, 제1의 실시형태에서의 기억층(200)(제2의 자성체)을 도 11에 나타내는 기억층(20)으로 치환한 점에 있어서, 제1의 실시형태와 차이가 있다.상기 핀층(220)(제1의 자성체)은, 도 1의 기억층(200)의 구성을 가지고 있다. 다시 말해, 이 핀층(220)은, 절연층(21) 측의 계면으로부터 순차 적층한 강자성층과 희토류 전이금속 합금층에 의해 구성되어 있다.한편, 열어시스트층(28-2)은, 도 1의 열어시스트층(28-1)이 동일한 재료로 형성되고, 핀층(220) 측상에 있어서의 절연층(21) 측의 계면과는 반대인 측의 계면에 접하는 형태로 배치되어 있다.그 다음에, 이 제2의 실시형태에 관한 자기저항소자(1-2)의 동작 원리에 대해서 설명한다.고저항 상태로부터 저저항 상태로의 기입 동작에 대해서는, 제1의 실시형태와 마찬가지로, 종래 기술과 완전히 동일하므로, 그 설명을 생략한다. 이하, 저저항 상태로부터 고저항 상태로의 기입 동작에 대해서, 도 4를 참조해서 설명한다. 도 4에 있어서, 화살표(102 및 102A)는 자화의 방향을 나타낸다. 제2의 실시형태에 있어서, 기억층(20)의 보상온도(Ｔｃｏｍｐ)는 200℃ 이상이며, 핀층(220)의 보상온도(Ｔｃｏｍｐ)는 110℃ 부근인 것으로 한다.우선, 기입 전류가 흐르면, 열어시스트층(28-2)의 저항(∼4kΩ)에 의해 쥴열이 발생하고, 이 열이 열어시스트층(28-2)으로부터 핀층(220)으로 전달되며, 상기핀층(220)이 가열된다(도 4(a)). 이 가열에 의해, 핀층(220)의 온도가 보상온도(Ｔｃｏｍｐ)를 초과하면, 핀층(220)의 실질 자화는 반전된다(도 4(b)). 이 상태로 ＳＴＴ 동작을 실행함으로써, 기억층(20)은 이 시점에서의 자화방향을 핀층(220)과 동일한 방향을 향하는 토크를 받으며, 자화반전한다(도 4(c)). 기입 전류의 공급이 정지하면 핀층(220)의 온도가 저하하며, 상기 온도가 보상온도(Ｔｃｏｍｐ) 미만이 되면 반전된 자화는 원래 상태로 돌아간다. 이 때문에, 기억층(20)과 핀층(220)의 자화방향은 역방향이 되며, 저저항 상태로부터 고저항 상태로의 기입 동작이 완료한다(도 4(d)).그 다음에, 제2의 실시형태에 관한 자기저항소자의 제작 방법을 설명한다.우선, 도 5a에 나타낸 바와 같이, 통상의 ＣＭＯＳ 프로세스에 의해, 실리콘 기판(15) 위에, 드레인 영역(24), 소스 영역(25), 게이트선(16), 콘택트부(17), 워드선(18), 하부전극(14) 및 절연체(23A)를 형성한다. 다음으로, 도 5b에 나타낸 바와 같이, 마그네트론 스퍼터법에 의해, 열어시스트층(28-2)(두께 20ｎｍ의 Ｔａ), 핀층(220)(두께 5ｎｍ의 Ｔｂ24Ｆｅ53Ｃｏ23, 두께 1ｎｍ의 Ｆｅ10Ｃｏ90), 절연층(21)(두께 0.7ｎｍ의 ＭｇＯ), 기억층(20)(두께 1ｎｍ의 Ｆｅ10Ｃｏ90, 두께 2ｎｍ의 Ｇｄ22Ｃｏ78) 및 상부전극(12)(두께 2ｎｍ의 Ｔａ/두께 5ｎｍ의 Ｒｕ)의 순서대로 제막한다. 이 다음의 프로세스에 대해서는, 제1의 실시형태와 같기 때문에, 설명은 생략한다.이 제2의 실시형태에 관한 자기저항소자(1-2)에 있어서는, 핀층(220)에 이용한 Ｔｂ24Ｆｅ53Ｃｏ23의 보상온도(Ｔｃｏｍｐ)가, 110℃ 부근이다. 따라서, 제1의 실시형태와 마찬가지로, 기입 전류 펄스의 크기에 따른 열어시스트층(28-2)의 온도변화에 의해, 저저항 상태와 고저항 상태의 양쪽의 상태를 동일한 극성의 전류에 의해 기입하는 것이 가능하게 된다.제3의 실시형태본 발명에 있어서의 제3의 실시형태에 대해서 설명한다. 제3의 실시형태는, 제2의 실시형태에 근거하는 자기저항소자(1-2)의 구성에 있어서, 열어시스트층(28-2)에 금속절연체 전이재료를 이용하고 있다. 이 열어시스트층(28-2)의 전이온도는, 실온으로부터 기억층(20)의 보상온도까지의 온도범위에 존재하고 있다.이와 같이 구성된 자기저항소자(1-2)에 있어서, 단극성 전류에 의한 기입 동작이 안정화되는 원리에 대해서 설명한다. 도 7은, 열어시스트층(28-2)에 이용하는 금속절연체 전이재료의 저항율의 변화를 나타낸 그래프이다. 상기 금속절연체 전이재료는, 도 7에 나타낸 바와 같이, 실온이상의 온도로 저항율이 급격하게 증대하는 것과 같은 재료를 나타낸다. 그 재료로서는, 예를 들면 (ＣｒＶ)2O3이 적용된다. 본 실시형태에서는, 상기에 예시한 재료(ＣｒＶ)2O3의 Ｃｒ의 치환량 x를 x=0.06 정도로 하고, 그 전이온도(ＴＴ)를 90℃ 정도로 한 것을 이용한다. 또한, 핀층(220)의 보상온도(Ｔｃｏｍｐ)는 약110℃로 하며, ＴＴ 003c# Ｔｃｏｍｐ의 관계에 있다.우선, 기입 전류를 흘려보내면, 절연층(21)에 있어서 쥴 열이 발생한다. 절연층(21)의 두께가 1.0ｎｍ이면, 저항율(ＲＡ)이 ∼10Ω㎝, 저항치(R)가 1.3kΩ이 된다. 따라서, 기입 전류를 70μA, 기입 전류 펄스폭을 10ｎｓ로 하면, 상기 쥴 열에 의해, 소자온도는 60℃ 상승하여 80℃가 된다. 이 상태에서는, 핀층(220)의 온도는 보상온도(Ｔｃｏｍｐ) 미만이며, 고저항 상태로부터 저저항 상태로의 기입 동작이 실현된다.또한, 기입 전류를 75μA, 기입 전류 펄스폭을 10ｎｓ로 하면, 소자온도는 열어시스트층(28-2)의 전이온도(90℃)를 초과하기 때문에, 열어시스트층(28-2)의 저항율은 2자릿수(digits) 뛰어오른다. 그 결과, 열어시스트층(28-2)에서 발생하는 열량이 급격하게 증대하며, 소자온도가 단숨에 130℃ 정도까지 상승한다. 이것에 의해, 소자온도는 핀층(220)의 보상온도(Ｔｃｏｍｐ) 이상이 되고, 저저항 상태로부터 고저항 상태로의 기입 동작이 실현된다. 이와 같이, 전류를 소량 증대시키는 것만으로 커다란 온도변화를 유기하기 때문에, 제조되는 개개의 소자(1-2)의 보상온도에 편차가 있어도, 그다지 전류 마진을 취하지 않고 안정된 기입 동작을 실현한다.그 다음에, 제3의 실시형태에 관한 자기저항소자의 제작 방법을 설명한다.우선, 도 5a에 나타낸 바와 같이, 통상의 ＣＭＯＳ 프로세스에 의해, 실리콘 기판(15) 위에, 드레인 영역(24), 소스 영역(25), 게이트선(16), 콘택트부(17), 워드선(18), 하부전극(14) 및 절연체(23A)를 형성한다. 다음으로, 도 5b에 나타낸 바와 같이, 기판을 350℃로 가열하고, 마그네트론 스퍼터법에 의해, 열어시스트층(28-2)(두께 2ｎｍ의 Ｃｒ0.012V1.988O3)을 제막한다. 그 후, 핀층(220)(두께 5ｎｍ의 Ｔｂ24Ｆｅ53Ｃｏ23, 두께 1ｎｍ의 Ｆｅ10Ｃｏ90), 절연층(21)(두께 0.7ｎｍ의 ＭｇＯ), 기억층(20)(두께 1ｎｍ의 Ｆｅ10Ｃｏ90, 두께 2ｎｍ의 Ｇｄ22Ｃｏ78) 및 상부전극(12)(두께 2ｎｍ의 Ｔａ/두께 5ｎｍ의 Ｒｕ)의 순서대로 제막한다. 이 다음의 프로세스에 대해서는, 제1의 실시형태와 동일하기 때문에, 설명은 생략한다.여기에서, 열어시스트층(28-2)의 재료로서는, 예컨대, (ＣｒＶ)2O3, ＬａＳｒＭｎＯ 등과 같이, 실온 ~350℃ 정도의 온도범위에 전이온도를 가지는 금속절연체 전이재료가 적합하다. 왜냐하면, 핀층(220)을 350℃보다도 높은 온도로 가열하면, 상기 핀층(220)에 포함된 희토류 전이금속 합금이 결정화할 우려가 있기 때문이다.또한, 이들의 합금과 같이 전이온도(ＴＴ)에 있어서 매우 급준(急峻)한 저항율의 변화가 나타나지 않아도, 실온으로부터 보상온도까지의 온도범위에서 온도상승에 의해 저항율이 증대하는 (양의 저항 온도 계수(positive temperature coefficient of resistance)를 가지는) ＰＴＣ(Positive Temperature Coefficient)재료를 이용해도, 동일한 원리에 의해 단극성 전류를 이용하는 기입 동작을 안정화하는 것이 가능하다. 이러한 재료로서는, 예컨대, ＬａＳｒＣｕＯ4, 제 3 종 원소를 도프한 ＢａＴｉＯ3(예컨대, ＢａＮａＴｉＯ3 등), ＹＢａ2Ｃｕ3O7, Ｓｒ2Ｃｕ3O5, ＬａＳｒＣｏＯ3, ＮａＮｂＯ3, ＢｉＦｅＯ3  등이 알려져 있다.한편, 상기 ＰＴＣ 재료를 이용할 경우, 실온으로부터 보상온도까지의 온도범위에서 항상 저항율이 증가하는 것과 같은 재료를 이용해도 좋지만, 반드시 그럴 필요는 없으며, 보상온도의 ±5℃ 정도의 온도범위에 있어서 저항율이 증대하면, 상기 동작에는 충분하다. 그러나, ±5℃의 범위에서의 저항치의 변화는, 500Ω 이상인 것이 바람직하다. 예를 들면, 기입 전류를 5×105A/ｃｍ2 전후까지 감소시켰을 경우, 500Ω의 저항에서 대략 10℃약(弱)의 온도상승에 대한 기여가 있다고 계산할 수 있다. 제조되는 개개의 자기저항소자(1-2)에 있어서의 상기 핀층(220) 내의 희토류 전이금속 합금의 조성의 불균일성(variation)을 ±0.2% 이내로 유지한 경우라도, 보상온도의 불균일성은 7~8℃ 정도인 것으로 추정되며, 마진으로서는 10℃ 정도가 필요하다고 생각되기 때문이다.열어시스트층(28-2)으로서 이용되는 재료 (V1-ｘＣｒｘ)2O3에 있어서, x = 0.006인 재료 (Ｃｒ0.006V0.994)2O3는, 금속절연체 전이온도를 90℃ 부근에 가지며, 이 온도를 경계로 저항율이 2자릿수 증대한다. 고저항 상태로부터 저저항 상태로의 기입 동작의 전류값을 70μA로 하면, 상기한 대로 소자온도는 80℃가 된다.  또한, 저저항 상태로부터 고저항 상태로의 기입 동작의 전류값을 75μA로 하면, 소자온도는 130℃가 되며, 보상온도에 대하여 20℃의 마진을 확보할 수 있다. 만일 열어시스트층(28-2)이 없는 경우, 소자온도를 130℃로 하기 위해서는, 95μA의 전류가 필요하다. 도 8은, 열어시스트층(28-2)에 흘리는 전류와 자기저항소자(1-2)의 온도의 관계를 예시한 것이다. 도 8에 있어서, 점선은, 제 1 및 제2의 실시형태에 있어서 이용된 통상의 저항 재료에 의해 열어시스트층(28-2)을 형성한 경우의 전류-온도 특성을 나타내고, 또한 실선은, 상기 금속절연체 전이재료에 의해 열어시스트층(28-2)을 형성한 경우의 전류-온도 특성을 나타내고 있다. 이 도 8에 나타낸 바와 같이, 열어시스트층(28-2)에 금속절연체 전이재료를 이용한 경우에는, 동일한 온도 마진을 확보하기 위해 필요한 전류값은 I1로부터 I1'로 떨어진다. 이와 같이, 본 실시형태에 있어서의 메모리에 따르면, 저전류라도 안정된 기입 동작을 실현할 수 있다.본 실시형태에 있어서의 열어시스트층의 재료를, 제1의 실시형태의 열어시스트층(28-1)에 적용하여도, 본 실시형태와 동일한 효과를 나타내는 것이 가능하다.제4의 실시형태 도 9는, 도 1 및 도 6에 나타내는 자기저항소자(1)(1-1, 1-2)를 이용한 메모리셀(8)을, 도 10은, 이 메모리셀(8)을 배열하여 형성된 크로스포인트형 메모리셀 어레이를 포함하는 비휘발성 반도체 기억장치(10)를 나타내고 있다.이미 설명한 바와 같이, 본 발명의 자기저항소자(1-1, 1-2)는, 단극성의 전기 펄스에 의한 스위칭이 가능하다. 메모리셀(8)은, 자기저항소자(1)에 선택 스위치로서의 정류소자(9)(예컨대, 다이오드)를 직렬로 접속한 구성을 가진다. 따라서, 개개의 메모리셀(8)을 어레이 형상으로 배치함으로써, 도 10에 나타내는 크로스포인트형 비휘발성 반도체 기억장치(10)가 형성된다.한편, 개개의 메모리셀(8)의 제조에 있어서는, 예컨대, 미리 실리콘 기판(15)(도 1) 위에 정류소자(9)를 형성하고, 그 상부에 자기저항소자(1)를 형성하는 것이 가능하다. 그리고, 메모리셀(8)에 있어서의 자기저항소자(1)의 기억층(20, 200)(도 1, 도 6 참조) 측으로부터, 양극성의 전기 펄스를 인가함으로써, 상기 메모리셀(8)에 효율적인 스위칭을 행하게 하는 것이 가능하다.그런데, 자기저항소자(1)를 제작하기 위해 필요한 프로세스 온도는, 어닐온도로서 필요한 350℃정도 이하이다. 따라서, 자기저항소자(1)의 하부에 형성하는 전기 펄스 공급용의 트랜지스터(예를 들면, ＭＯＳＦＥＴ) 혹은 상기 셀 선택 스위치용 정류소자(9)의 성능이 어닐온도의 영향에 의해 손상되는 일은 없다.  상기 비휘발성 반도체 기억장치(10)를 3차원적으로 적층하여, 토털 메모리 용량을 증가시키는 것도 가능하다. 이 경우, 배선수가 증가하게 되지만, 배선 재료는, 상기 어닐온도 350℃를 충분히 견디어낼 수 있으므로, 그 배선이 온도에 의해 열화할 위험은 없다.그 다음에, 도 10을 참조하여, 크로스포인트형 메모리셀 어레이로서의 구성을 가지는 비휘발성 반도체 기억장치(10)에 대해서 보다 상세하게 설명한다. 이 비휘발성 반도체 기억장치(10)에 있어서, 기억시켜야 할 정보의 내용이 기입될 때에는, 워드라인(ＷＬｉ(i=1~n)) 중 액세스되는 워드에 대응하는 라인이 워드라인 디코더(word line decoder, 110)에 의해 선택되며, 그 선택된 워드라인에 접속된 메모리셀(8)의 행에 대하여, 기입해야 할 데이터에 대응하는 신호가, 비트라인 디코더(bit line decoder, 120)로부터 비트라인(ＢＬｉ(i=1~m))을 통해서, 대응하는 메모리셀(8)에 대하여 인가된다. 액세스되지 않는 워드의 워드라인은, 정류 소자(다이오드)(9)의 작용에 영향을 받아, 전류가 메모리셀(8)에 흐르지 않게 된다. 다시 말해, 액세스되는 워드의 워드라인만이 ＧＮＤ에 접속된다. 그리고, 액세스된 메모리셀(8)에 대하여 접속된 비트라인 및 워드라인의 사이에는, 기입이 필요한 데이터에 따라서, 세트 동작(set action) 또는 리셋 동작(reset action)이 실현되는 것과 같은 신호가 비트라인 디코더(120)로부터 인가된다.그 다음에, 판독 동작에 대해서 설명한다. 비트라인 디코더(120)는, 각 비트라인에 대응하여 설치된 전류검출유닛(미도시)을 구비하고 있다. 판독시에는, 기입 시와 마찬가지로, 워드라인 디코더(110)에 의해 액세스되는 워드라인이 선택되며, 그 워드라인에 대하여 각 비트라인으로부터 흘러들어오는 전류가 상기 전류검출유닛에 의해 검출된다. 따라서, 비트라인 디코더(120)는, 각 비트라인에 대응하는 메모리셀(8)의 저항에 따른 전압값을 검출하고, 이 전압값에 근거해서 메모리셀(8)의 상태를 판독한다.이상, 본 발명의 실시의 형태에 대해서 설명했지만, 본 발명은 상술한 실시의 형태에 한정되는 것이 아니고, 본 발명의 기술적 사상에 근거해서 각종의 변형, 변경, 및 조합이 가능하다.예를 들면, 제1의 실시형태에서는, 도 1에 있어서 기억층(200)에 열어시스트층(28-1)을 적층하고 있지만, 이것에 한정되지 않는다. 다시 말해, 열어시스트층(28-1)은, 기억층(200)을 가열할 수 있으면, 자기터널 접합부(13)의 임의의 위치에 형성할 수 있다. 예를 들면, 열어시스트층(28-1)을 하부전극(14)과 핀층(22) 사이에 개재시키도록 해도 좋다. 제2의 실시형태에 대해서도 마찬가지이다.
[ 부호의 설명 ]
1, 1-1, 1-2		자기저항소자8		메모리셀9		다이오드10, 10-1, 10-2	비휘발성 반도체 기억장치 11		비트 선 12		상부전극 13		자기터널 접합(ＭＴＪ)부 14		하부전극 15		실리콘 기판 16		게이트 선 17		콘택트부 18		워드 선 20, 200	기억층(제2의 자성체) 21		절연층 22, 220	핀층(제1의 자성체) 23, 23A, 23B	층간 절연막 24		드레인 영역25		소스 영역28-1, 28-2	열어시스트층 51		레지스트부 52		콘택트 홀102, 102A	자화의 방향110		워드라인 디코더120		비트라인 디코더